(57)【要約】  本発明は、熱可塑性結合剤によって圧縮状態に保たれている耐熱性捲縮繊維を含む熱ライナーであって、熱ライナーが熱または炎にさらされた時に、ライナーはその厚さが少なくとも３倍に増大する、熱ライナーに関する。本発明はさらに、保護用の布帛、衣料品、および物品におけるそのようなバリヤーの使用に関する。【特許請求の範囲】
【請求項１】
外側シェル布帛と、
水分バリヤーと、
熱ライナーと
を含む熱バリヤーを有する複合布帛系であって、前記熱ライナーが、熱可塑性結合剤によって圧縮状態に保たれている耐熱性捲縮繊維で作られた少なくとも１種の熱膨張性耐燃性布帛を含み、前記熱ライナーを熱または炎にさらした時に前記ライナーはその厚さが少なくとも３倍に増大する、複合布帛系。
【請求項２】
前記熱ライナーが、熱または炎にさらされた時にその厚さが少なくとも３倍に増大しない少なくとも１種の非膨張性耐燃性布帛をさらに含む、請求項１に記載の複合布帛系。
【請求項３】
前記布帛が機械的に取り付けられる、請求項２に記載の複合布帛系。
【請求項４】
少なくとも１種の耐燃性布帛が、前記圧縮繊維を少なくとも一方の面に有する目の粗いスクリムを含む、請求項１に記載の複合布帛系。
【請求項５】
前記耐熱性繊維がパラアラミド繊維を含む、請求項１に記載の複合布帛系。
【請求項６】
外側シェル布帛と、
水分バリヤーと、
熱ライナーと
を含み、前記熱ライナーが、熱可塑性結合剤によって圧縮状態に保たれている耐熱性捲縮繊維で作られた少なくとも１種の熱膨張性耐燃性布帛を含み、前記熱ライナーが熱または炎にさらされた時に、前記ライナーはその厚さが少なくとも３倍に増大する、熱ライナーを有する防護服。
【請求項７】
前記熱ライナーが、熱または炎にさらされた時にその厚さが少なくとも３倍に増大しない少なくとも１種の非膨張性耐燃性布帛をさらに含む、請求項６に記載の防護服。
【請求項８】
前記布帛が機械的に取り付けられている、請求項７に記載の防護服。
【請求項９】
少なくとも１種の耐燃性布帛が、前記圧縮繊維を少なくとも一方の面に有する目の粗いスクリムを含む、請求項６に記載の防護服。
【請求項１０】
前記耐熱性繊維がパラアラミド繊維を含む、請求項６に記載の防護服。
【請求項１１】
外側シェル布帛と、
水分バリヤーと、
熱ライナーと
を含む複合布帛を物体と熱源との間に介在させることを含む、人を熱から保護する方法であって、前記熱ライナーが、熱可塑性結合剤によって圧縮状態に保たれている耐熱性捲縮繊維で作られた少なくとも１種の熱膨張性耐燃性布帛を含み、前記熱ライナーが熱または炎にさらされた時に、前記ライナーはその厚さが少なくとも３倍に増大する、人を熱から保護する方法。
【請求項１２】
前記熱ライナーが、熱または炎にさらされた時にその厚さが少なくとも３倍に増大しない少なくとも１種の非膨張性耐燃性布帛をさらに含む、請求項１１に記載の方法。
【発明の詳細な説明】
【技術分野】
【０００１】
本発明は、緊急でない状態では良好な断熱性および通気性を有するが、ひどく熱にさらされた時には断熱性が劇的に増大し、それによって優れた熱的保護を提供する熱ライナー（ｔｈｅｒｍａｌ  ｌｉｎｅｒ）に関する。
【発明の概要】
【発明が解決しようとする課題】
【０００２】
消防士の出動服に用いられる熱ライナーには、互いに相反する２種類の熱的性質が必要とされている。緊急でない状態のときには、熱ライナーは良好な断熱性および通気性を有していて、着用者に最大の快適性をもたらすべきである。しかし、緊急事態で遭遇するようなひどい熱にさらされた場合、熱ライナーは、やけどから着用者を保護するために高度な断熱性を有していなければならない。高度な断熱性を提供する出動服は、一般にはあらゆる状態においてかさばる。こうした出動服がかさばることは、動きの抑制およびその重量に伴う疲労のゆえに、使用者の遂行能力の妨げとなる。したがって、緊急でない状態のときにはそれほどかさばらずに十分な保護を提供することが必要とされる。
【課題を解決するための手段】
【０００３】
別の実施態様では、本発明は、
外側シェル布帛と、
水分バリヤーと、
熱ライナーと
を含む複合布帛系であって、熱ライナーが、熱可塑性結合剤によって圧縮状態に保たれている耐熱性捲縮繊維で作られた少なくとも１種の熱膨張性耐燃性布帛を含み、熱膨張性耐燃性布帛を熱または炎にさらした時に布帛はその厚さが少なくとも３倍に増大する、複合布帛系に関する。
【０００４】
実施態様によっては、熱ライナーは、熱または炎にさらされた時にその厚さが少なくとも３倍に増大しない少なくとも１種の非膨張性耐燃性布帛をさらに含む。ある実施態様では、布帛は機械的に取り付けられる。布帛を機械的に取り付ける方法として、縫合およびキルティングがあるが、これらに限定されない。
【０００５】
耐燃性布帛の中には、少なくとも一方の面に圧縮繊維を有する目の粗いスクリム（ｏｐｅｎ  ｍｅｓｈ  ｓｃｒｉｍ）が含まれる。
【０００６】
実施態様によっては、複合布帛系は防護服の構成材である。
【０００７】
本発明はまた、熱可塑性結合剤によって圧縮状態に保たれている耐熱性捲縮繊維を含む熱バリヤーを物体と熱源との間に置くことを含む、物体を熱から保護する方法に関する。実施態様によっては、物体は人間であり、熱バリヤーは保護衣服中に存在する。
【発明を実施するための形態】
【０００８】
態様によっては、本発明は、熱可塑性結合剤によって圧縮状態に保たれている耐熱性捲縮繊維を含む熱ライナーに関する。こうしたライナーは、熱または炎にさらされた時に、厚さが、さらされる前のバリヤーの厚さの少なくとも３倍に増大する。実施態様によっては、こうしたバリヤーは薄い熱活性化不織シートを含み、そのシートは、熱にさらされた時に、バルキングメカニズム（ｂｕｌｋｉｎｇ  ｍｅｃｈａｎｉｓｍ）によってその厚さが少なくとも３倍（３×）に増大し、実施態様によっては、１０倍（１０×）にまで増大する。通常の状態下では、熱バリヤーは良好な熱伝導性および通気性を有するが、高熱にさらされた状態では、バリヤーの熱伝導性が劇的に低下し、こうして優れた保護を与える。
【０００９】
本発明の実施態様によっては、熱ライナーは、少なくとも３つの層または構造体を有しかつそれぞれの層または布帛構造体が別個の機能を果たす防護服に使用できる。消防士にとって炎からの防護となり、炎からの主要な防御として機能する外側シェル布帛がある。外側シェルに隣接して水分バリヤーがあり、これは典型的には液体バリヤーであるが、バリヤーを水蒸気が通過できるようなものを選択できる。水分バリヤーに隣接して、本明細書に記載する熱ライナーがある。水分バリヤーは熱ライナーを乾燥状態に保ち、熱ライナーは消防活動時に着用者を熱から隔離する。熱ストレス（ｈｅａｔ  ｓｔｒｅｓｓ）は、重い衣料品を着たり重労働をしたりした場合の副産物でありうる。
【００１０】
実施態様によっては、熱ライナーは、熱または炎にさらされた時にその厚さが少なくとも３倍に増大しない少なくとも１種の非膨張性耐燃性布帛をさらに含む。実施態様によっては、非膨張性布帛は、水分バリヤーから離れた熱ライナーの裏側に配置される。衣料品では、この層は着用者と熱層との間に配置してよい。
【００１１】
実施態様によっては、２枚以上の熱膨張性不織布を複合布帛系または衣料品に使用できる。熱バリヤーは互いに接触させることができるか、あるいは１枚または複数枚の実質的に非膨張性の布帛で隔てることができる。幾つかの好ましい実施態様では、非膨張性布帛は耐燃性である。
【００１２】
層を指すのに用いられる場合の「隣接した」という用語は、ある層が別の層のすぐ隣にあることを必ずしも意味しない。隣接した層の間に介在する層があってもよい。しかし、互いに直接接触している層はいっそう互いに隣接している。
【００１３】
熱可塑性結合剤は、繊維または粉末の形態であってよく、捲縮繊維を圧縮状態に保つのに十分な量だけ用いるべきである。耐熱性繊維を圧縮状態に保つ任意の種類の結合剤を利用できる。実施態様によっては、有用な結合剤としては、イソフタル酸エステルおよびテレフタル酸エステルから形成される接着性ポリマーのシースによって囲まれた半結晶質ポリエチレンテレフタレートのコアを有する、捲縮シース−コア結合繊維がある。シースは、コア材料よりも低い温度で熱軟化性である。そのような繊維は、ユニチカ株式会社（日本国大阪）から入手可能である。ただし、他のシース／コア接着性繊維を本発明で使用してよい。他の結合剤としては、コポリエステルおよびポリアミドがある。加えて、耐熱性繊維を液状接着剤と接触させて熱バリヤーを実現することができる。そのような接着剤の例として、接着剤の水性分散液がある。
【００１４】
「シェル布帛」という用語は、炎からの主要な防護を提供する物品（衣料品など）の外層を示すのに用いられている。シェルは任意の耐燃性布帛から構成されうる。実施態様によっては、シェルはアラミド繊維を含む。１つの好適なアラミドは、Ｅ．Ｉ．ＤｕＰｏｎｔ  ｄｅ  Ｎｅｍｏｕｒｓ，Ｉｎｃ．によりＮｏｍｅｘ（登録商標）という商品名で販売されているポリ（メタフェニレンイソフタルアミド）である。他の布帛では、ポリ（パラフェニレンテレフタルアミド）（Ｅ．Ｉ．ＤｕＰｏｎｔ  ｄｅ  Ｎｅｍｏｕｒｓ，Ｉｎｃ．によりＫｅｖｌａｒ（登録商標）という商品名で販売されている）またはポリアレナゾール（ｐｏｌｙａｒｅｎａｚｏｌｅ）（例えば、ＰＢＩ）が使用される。前述の繊維の２種類以上を含んでいる布帛を使用してもよい（例えば、Ｎｏｍｅｘ（登録商標）／Ｋｅｖｌａｒ（登録商標）またはＫｅｖｌａｒ（登録商標）／ＰＢＩ）。
【００１５】
「水分バリヤー」は、液体バリヤーとして機能するが、水蒸気はバリヤーを通過できるようにしうる構成材である。消防士の出動服などの物品では、そうしたバリヤーは消防士に水を寄せ付けないようにし、そのようにして消防士が身に付ける重量を最小限にする。加えて、バリヤーは、水蒸気（汗）が逃げられるようにする（高温環境での作業時の大切な機能である）。典型的には、水分バリヤー構成材は、不織布または織布に積層された膜を含む。布帛に積層するのに用いる膜材としては、ポリテトラフルオロエチレン（ＰＴＦＥ）およびポリウレタンがある。そのようなラミネートの例として、Ｃｒｏｓｓｔｅｃｈ（登録商標）ＰＴＦＥ膜またはＮｅｏｐｒｅｎｅ（登録商標）膜が繊維性の不織または織られたメタアラミド布帛の上に置かれたものがある。
【００１６】
「布帛」という用語は、糸、繊維、またはフィラメントを織り混ぜることによって生み出される、平面織物構造体を意味することを意図している。
【００１７】
「スクリム」は、軽くて目の粗い布帛である。
【００１８】
「不織の」布帛とは、一方向のもの（マトリックス樹脂中に含まれている場合）、フェルト、繊維バット（ｆｉｂｅｒ  ｂａｔｔｓ）などを含む、繊維網を意味する。
【００１９】
「織られた」布帛は、平織、千鳥綾織、バスケット織、朱子織、あや織などの任意の織物の織り方を用いて織られた布帛を意味する。平織およびあや織が、商売で取り扱われるもっとも一般的な織物であると考えられる。
【００２０】
「捲縮繊維」は、好ましくは、０．４〜２．５インチ（１〜６．３ｃｍ）、好ましくは０．７５〜２インチ（１．９〜５．１ｃｍ）の範囲の切断長さを有し、かつ好ましくは２〜５捲縮／センチメートル（５〜１２捲縮／インチ）を有するステープル繊維である。そのような繊維は、長繊維をけん切することによって形成でき、捲縮の役目をする変形部分を有するステープル繊維となる。ステープル繊維は、ステープル繊維の長さに沿ってのこ歯形状の捲縮を有する長繊維から切り取ることもできる。
【００２１】
「耐熱性」という語句は、繊維に関連して用いられる場合、ステープル繊維を含め、本発明の強化不織防火用布帛に有用な繊維を含む。耐熱性繊維としては、アラミドおよびポリアレナゾールがある。そうした繊維としては、パラアラミド、ポリベンザゾール（ｐｏｌｙｂｅｎｚａｚｏｌｅ）、ポリベンズイミダゾール、およびポリイミドのポリマーから作られる繊維がある。実施態様によっては、好ましい耐熱性繊維はアラミドポリマーから作られる。これらの実施態様の幾つかでは、パラアラミドポリマーが好ましい。
【００２２】
本明細書で使用される「アラミド」は、少なくとも８５％のアミド（−−ＣＯＮＨ−−）結合が２つの芳香環に直接結合しているポリアミドを指す。「パラアラミド」とは、２つの環または基が分子鎖に沿って互いに関してパラの位置にあることを意味する。アラミドと一緒に添加物を使用できる。事実、最高１０重量パーセントもの他の高分子材料をアラミドとブレンドできること、またはアラミドのジアミンの代わりに１０パーセントもの他のジアミンを有するコポリマーまたはアラミドの二酸塩化物（ｄｉａｃｉｄ  ｃｈｌｏｒｉｄｅ）の代わりに１０パーセントもの他の二酸塩化物を有するコポリマーを使用できることが見出された。本発明の実施に際して、好ましいパラアラミドはポリ（パラフェニレンテレフタルアミド）である。本発明に有用なパラアラミド繊維の製造法は、例えば、米国特許第３，８６９，４３０号明細書、同第３，８６９，４２９号明細書、および同第３，７６７，７５６号明細書に概要が開示されている。そのような芳香族ポリアミド有機繊維およびそれらの繊維の種々の形態のものは、Ｋｅｖｌａｒ（登録商標）繊維という商標でＤｕＰｏｎｔ  Ｃｏｍｐａｎｙ（Ｗｉｌｍｉｎｇｔｏｎ，Ｄｅｌ．）から入手できる。
【００２３】
熱膨張性不織布は、当該技術分野において知られている任意の手段で圧縮できる。本明細書で使用される「圧縮」という用語は、を指す場合。１台または複数台のカード機（ｃａｒｄｓ）からの繊維ウェブおよび任意選択的に目の粗いスクリムを輸送ベルト上に収集できる。好ましくは、スクリムを２つのウェブの間に挿入して２ウェブの構造体が作られるが、単一ウェブ構造体はスクリムを単一ウェブ上に重ね合わせるか、または単一ウェブをスクリム上に重ね合わせることによって作ることができる。必要に応じて、更なるウェブを１ウェブの構造体または２ウェブの構造体のいずれかに置くことができる。
【００２４】
一実施態様では、最終構造体は、２つのカーディングされたウェブが目の粗いスクリムの一方の面にあり、スクリムの他方の面に１つのカーディングされたウェブがある。別の実施態様では、任意選択のスクリムの各面に、それに隣接して繊維ウェブがある。
【００２５】
次いで、結合剤粉末を、好ましくは約３．４〜２４ｇ／ｍ2（０．１〜０．７ｏｚ／ｙｄ2）の量だけ複合ウェブ（ｃｏｍｂｉｎｅｄ  ｗｅｂｓ）およびスクリムに施すことができる。次いで、複合ウェブ、結合剤粉末、およびスクリムは、結合剤繊維および粉末が軟化しかつ部分的に溶融し、さらにそれが繊維を付着させて一緒にするのに十分な温度でオーブン中を通過させる。オーブンの出口で、シートは、好ましくは２本の鋼ロールの間で圧縮されて層が合体し、粘着性布帛になる。次いで布帛は、この圧縮状態で冷却される。
【００２６】
実施態様によっては、結合剤粉末は使用されず、結合剤は繊維状結合剤のみで構成される。
【００２７】
厚さという用語は、標準的な台座取付マイクロメータ（ｐｅｄｅｓｔａｌ  ｍｏｕｎｔｅｄ  ｍｉｃｒｏｍｅｔｅｒ）で得られる値を指す。
【００２８】
「耐燃性」という語句は、垂直燃焼試験であるＡＳＴＭ  １６４０に従った炭化長が４インチ未満である布帛を指す。
【００２９】
本発明を以下の実施例によって説明するが、実施例は限定することを意図するものではない。
【００３０】
試験方法
防熱性能（Ｔｈｅｒｍａｌ  Ｐｒｏｔｅｃｔｉｏｎ  Ｐｅｒｆｏｒｍａｎｃｅ）（ＴＰＰ）
防熱性能は、ＮＦＰＡ  １９７１  Ｓｔａｎｄａｒｄ  ｏｎ  Ｐｒｏｔｅｃｔｉｖｅ  Ｅｎｓｅｍｂｌｅ  ｆｏｒ  Ｓｔｒｕｃｔｕｒａｌ  Ｆｉｒｅ  Ｆｉｇｈｔｉｎｇ  ２０  Ｅｄｉｔｉｏｎ，Ｓｅｃｔｉｏｎ６−１０に記載されている試験方法を用いて測定した。布帛破損係数（Ｆａｂｒｉｃ  Ｆａｉｌｕｒｅ  Ｆａｃｔｏｒ）（ＦＦＦ）値も報告してある。この値は、布帛の基本重量に標準化したＴＰＰ値である。
【００３１】
垂直燃焼試験
強化不織布の垂直燃焼性能は、ＡＳＴＭ  Ｄ６４１３−９９を用いて測定した。
【００３２】
厚さ
本発明の強化布帛の厚さの測定は、ＡＳＴＭ  Ｄ１  ７７７−９６  Ｏｐｔｉｏｎ  １を用いて測定した。
【００３３】
基本重量
基本重量は、６．７５インチ×６．７５インチのＴＰＰ試験体の重量から求めた。
【実施例】
【００３４】
実施例１
以下のようにして強化不織布を製作した。２．２フィラメント当たりデニール（ｄｐｆ）、２インチ切断長さのＴｙｐｅ  ９７０  Ｋｅｖｌａｒ（登録商標）ブランドのステープル繊維７０重量部と、４ｄｐｆ、２インチ（５０ｍｍ）切断長さのＴｙｐｅ  ４０８０  Ｕｎｉｔｉｋａ  ５０／５０  シース／コア（融点１１０℃の結合剤繊維）３０部とを、ベールから３台のカード機へ供給する時に、ブレンドした。３台のカード機からの繊維ウェブを輸送ベルト上に集めて、基本重量がおよそ２．７ｏｚ／ｙｄ2の繊維マットを作った。ポリエステルフィラメント糸の目の粗いスクリムを、最初の２つのカード機で形成された２つのウェブの間に挿入した。目の粗いスクリムは、Ｓａｉｎｔ  Ｇｏｂａｉｎの５×１０のスクリム（よこ方向で１５０デニールのポリエスルが５本／インチ、たて方向で７０デニールのポリエステルが１０本／インチであるＴｙｐｅ  ＫＰＭＲ１０５１０／Ｐ３）であり、基本重量が０．３ｏｚ／ｙｄ2であった。得られた構造体は、目の粗いスクリムの一方の面に２つのカーディングされたウェブを有し、スクリムの他方の面に１つのカーディングされたウェブを有していた。
【００３５】
ウェブとスクリムを組み合わせたものを、１４１℃のオーブン中を通過させて、結合剤繊維を溶融させた。オーブンの出口において、約１００重量ポンド／リニアインチ（ｐｏｕｎｄｓ  ｆｏｒｃｅ／ｌｉｎｅａｒ  ｉｎｃｈ）の圧力で、ギャップが０インチの２つの鋼ロール間でシートを圧縮した。これにより、構成材が合体して粘着性布帛になった。次いで布帛をこの圧縮状態で冷却した。
【００３６】
布帛の最終組成はおよそＫｅｖｌａｒ（登録商標）繊維が６３％、結合剤繊維が２７％、ポリエステルスクリムが１０％であった。この不織布の特性データを表１に含めてある。
【００３７】
実施例２
上記の実施例１の圧縮された強化不織布を、次に示す順序で以下の更なる構成材と重ねて層状にした：  ７．５ｏｓｙ（オンス／平方ヤード）のＫｅｖｌａｒ（登録商標）／ＰＢＩ（Ｋｅｖｌａｒ（登録商標）Ｔ９７０とＰＢＩ繊維の６０／４０のブレンドで、９本のたて糸がたて方向のリップストップ糸の各ペアの間にあり、７本のよこ糸がよこ方向のそれぞれの端の間にある、５６×５１本／インチの２本式リップストップ布帛（ｔｗｏ  ｅｎｄ  ｒｉｐ  ｓｔｏｐ  ｆａｂｒｉｃ）に形成されたもの）、Ｃｒｏｓｓｔｅｃｈ（登録商標）／ＮＯＭＥＸ（登録商標）ＰＪ水分バリヤー（３．３ｏｓｙのＮＯＭＥＸ（登録商標）ＩＩＩＡの２本式リップストップ布帛（６８×６８本／インチであり、たて方向およびよこ方向のリップストップ糸の各ペアの間に４本ある）に取り付けられたポリウレタン層を有するＰＴＦＥフィルムから構成される）。実施例１の不織布を、ＤｕＰｏｎｔの１．５ｏｓｙのスタイル７１５  ＮＯＭＥＸ（登録商標）Ｅ−８９（商標）スパンレース・アラミドと、４．５ｏｓｙのＮＯＭＥＸ（登録商標）織布（６６×４２本／インチの平織布帛に形成されたＮＯＭＥＸ（登録商標）ＩＩＩＡ繊維）との間に挿入する。ＮＯＭＥＸ（登録商標）糸およびスクエアキルト柄（ｓｑｕａｒｅ  ｑｕｉｌｔ  ｐａｔｔｅｒｎ）を用いて、熱ライナーの層をキルトにして一緒にした。この複合体の性能が表２に含めてある。
【００３８】
実施例３
以下のようにして強化不織布を製作した。２．２ｄｐｆ、２インチ切断長さのＴｙｐｅ  ９７０  Ｋｅｖｌａｒ（登録商標）ブランドのステープル繊維７０重量部と、４ｄｐｆ、２インチ（５０ｍｍ）切断長さのＴｙｐｅ  ４０８０  Ｕｎｉｔｉｋａ  ５０／５０  シース／コア（融点１８０℃の結合剤繊維）３０部とを、ベールから３台のカード機へ供給する時に、ブレンドした。３台のカード機からの繊維ウェブを輸送ベルト上に集めて、基本重量がおよそ２．７ｏｚ／ｙｄ2である繊維マットを作った。ポリエステルフィラメント糸の目の粗いスクリムを、最初の２台のカード機で形成された２つのウェブの間に挿入した。目の粗いスクリムは、Ｓａｉｎｔ  Ｇｏｂａｉｎの５×１０のスクリム（よこ方向で１５０デニールのポリエスルが５本／インチ、たて方向で７０デニールのポリエステルが１０本／インチであるＴｙｐｅ  ＫＰＭＲ１０５１０／Ｐ３）であり、基本重量が０．３ｏｚ／ｙｄ2であった。得られた構造体は、目の粗いスクリムの一方の面に２つのカーディングされたウェブを有し、スクリムの他方の面に１つのカーディングされたウェブを有していた。
【００３９】
ウェブとスクリムを組み合わせたものを、１９１℃のオーブン中を通過させて結合剤繊維を溶融させた。オーブンの出口において、約１００重量ポンド／リニアインチの圧力で、ギャップが０インチの２つの鋼ロール間でシートを圧縮した。これにより、構成材が合体して粘着性布帛になった。次いで布帛は、この圧縮状態で冷却した。
【００４０】
布帛の最終組成はおよそＫｅｖｌａｒ（登録商標）繊維が６３％、結合剤繊維が２７％、ポリエステルスクリムが１０％であった。この不織布の特性データを表１に含めてある。
【００４１】
実施例４
上記の圧縮された強化不織布を、次に示す順序で以下の更なる構成材と重ねて層状にした：  ７．５ｏｓｙのＫｅｖｌａｒ（登録商標）／ＰＢＩ（Ｋｅｖｌａｒ（登録商標）Ｔ９７０とＰＢＩ繊維の６０／４０のブレンドで、９本のたて糸がたて方向のリップストップ糸の各ペアの間にあり、７本のよこ糸がよこ方向のそれぞれの端の間にある、５６×５１本／インチの２本式リップストップ布帛に形成されたもの）、Ｃｒｏｓｓｔｅｃｈ／ＰＪ水分バリヤー（３．３ｏｓｙのＮＯＭＥＸ（登録商標）ＩＩＩＡの２本式リップストップ布帛（６８×６８本／インチであり、たて方向およびよこ方向のリップストップ糸の各ペアの間に４本ある）に取り付けられたポリウレタン層を有するＰＴＦＥフィルムから構成される）。実施例３の不織布を、ＤｕＰｏｎｔの１．５ｏｓｙのスタイル７１５  ＮＯＭＥＸ（登録商標）Ｅ−８９（商標）スパンレース・アラミドと、４．５ｏｓｙのＮＯＭＥＸ（登録商標）織布（６６×４２本／インチの平織布帛に形成されたＮＯＭＥＸ（登録商標）ＩＩＩＡ繊維）との間に挿入した。ＮＯＭＥＸＢ糸およびスクエアキルト柄を用いて、熱ライナーの層をキルトにして一緒にした。この複合体の性能を表２に含めてある。
【００４２】
例５（比較例）
次に示す順序で以下の布帛を層状に重ねた：７．５ｏｓｙのＫｅｖｌａｒ（登録商標）／ＰＢＩ（Ｋｅｖｌａｒ（登録商標）Ｔ９７０とＰＢＩ繊維の６０／４０のブレンドで、９本のたて糸がたて方向のリップストップ糸の各ペアの間にあり、７本のよこ糸がよこ方向のそれぞれの端の間にある、５６×５１本／インチの２本式リップストップ布帛に形成されたもの）、Ｃｒｏｓｓｔｅｃｈ／ＰＪ水分バリヤー（３．３ｏｓｙのＮＯＭＥＸ（登録商標）ＩＩＩＡの２本式リップストップ布帛（６８×６８本／インチであり、たて方向およびよこ方向のリップストップ糸の各ペアの間に４本ある）に取り付けられたポリウレタン層を有するＰＴＦＥフィルムから構成される）、ＤｕＰｏｎｔの１．５ｏｓｙのスタイル７１５  ＮＯＭＥＸ（登録商標）Ｅ−８９ＴＭスパンレース・アラミドと４．５ｏｓｙのＮｏｍｅｘ（登録商標）織布（６６×４２本／インチの平織布帛に形成されたＮＯＭＥＸ（登録商標）ＩＩＩＡ繊維）の２つの層。ＮＯＭＥＸ（登録商標）糸およびスクエアキルト柄を用いて、熱ライナーの層をキルトにして一緒にした。この複合体の性能を表２に含めてある。
【００４３】
例６（比較例）
次に示す順序で以下の布帛を層状に重ねた：７．５ｏｓｙのＫｅｖｌａｒ（登録商標）／ＰＢＩ（Ｋｅｖｌａｒ（登録商標）Ｔ９７０とＰＢＩ繊維の６０／４０のブレンドで、９本のたて糸がたて方向のリップストップ糸の各ペアの間にあり、７本のよこ糸がよこ方向のそれぞれの端の間にある、５６×５１本／インチの２本式リップストップ布帛に形成されたもの）、Ｃｒｏｓｓｔｅｃｈ／ＰＪ水分バリヤー（３．３ｏｓｙのＮＯＭＥＸ（登録商標）ＩＩＩＡの２本式リップストップ布帛（６８×６８本／インチであり、たて方向およびよこ方向のリップストップ糸の各ペアの間に４本ある）に取り付けられたポリウレタン層を有するＰＴＦＥフィルムから構成される）、ＤｕＰｏｎｔの２．３ｏｓｙのスタイル７２３  ＮＯＭＥＸ（登録商標）Ｅ−８９ＴＭスパンレース・アラミド、ＤｕＰｏｎｔの１．５ｏｓｙのスタイル７１５  ＮＯＭＥＸ（登録商標）Ｅ−８９ＴＭスパンレース・アラミド、４．５ｏｓｙのＮｏｍｅｘ（登録商標）織布（６６×４２本／インチの平織布帛に形成されたＮＯＭＥＸ（登録商標）ＩＩＩＡ繊維）。ＮＯＭＥＸ（登録商標）糸およびスクエアキルト柄を用いて、熱ライナーの層をキルトにして一緒にした。この複合体の性能を表２に含めてある。
【００４４】
表１
2010517826.tif 000002
【００４５】
表２
2010517826.tif 000003
【国際調査報告】
2010517826.tif 000004
2010517826.tif 000005